(57)【要約】【課題】３００℃以上の高温でもより正確に膜厚が測定できるようにする。【解決手段】振動子１０１と、振動子１０１の中央部に振動子１０１を挾んで互いに向かい合って形成された第１電極１０２および第２電極１０３とを備える。振動子１０１は、Ｃａ3Ｔａ1+a（Ｇａ1-dＡｌd）3+bＳｉ2+cＯ14（−０．５＜ａ≦０または０＜ａ＜０．５、−０．５＜ｂ≦０または０＜ｂ＜０．５、−０．５＜ｃ≦０または０＜ｃ＜０．５、０≦ｄ＜１、ただしａ＝ｂ＝ｃ＝０の場合を除く）の単結晶から構成されている。振動子１０１を構成する単結晶は、Ｘ軸を回転軸としてＸＺ平面からの回転角をθとし、薄膜の厚さを測定する雰囲気の温度をＴとしたとき、０．００００８Ｔ2＋０．００８５５Ｔ＋２０．９７０６４≦θ≦０．００００Ｔ2＋０．００８５５Ｔ＋２１．１７０６４とされている。【選択図】  図１Ｃ
2020153887.tif 000002
【特許請求の範囲】
【請求項１】
振動子と、前記振動子の中央部に前記振動子を挾んで互いに向かい合って形成された第１電極および第２電極とを備え、前記振動子に堆積した薄膜の厚さを測定するための膜厚センサ素子であって、
前記振動子は、Ｃａ3Ｔａ1+a（Ｇａ1-dＡｌd）3+bＳｉ2+cＯ14（−０．５＜ａ≦０または０＜ａ＜０．５、−０．５＜ｂ≦０または０＜ｂ＜０．５、−０．５＜ｃ≦０または０＜ｃ＜０．５、０≦ｄ＜１、ただしａ＝ｂ＝ｃ＝０の場合を除く）の単結晶から構成され、
前記単結晶は、Ｘ軸を回転軸としてＸＺ平面からの回転角をθとし、薄膜の厚さを測定する雰囲気の温度をＴとしたとき、０．００００８Ｔ2＋０．００８５５Ｔ＋２０．９７０６４≦θ≦０．００００Ｔ2＋０．００８５５Ｔ＋２１．１７０６４とされている
ことを特徴とする膜厚センサ素子。
【請求項２】
請求項１記載の膜厚センサ素子において、
前記第１電極および前記第２電極は、平面視で、長軸の方向が前記単結晶のＸ軸に沿った楕円形とされている
ことを特徴とする膜厚センサ素子。
【請求項３】
請求項１または２記載の膜厚センサ素子において、
前記振動子の表面を覆って形成された酸化アルミニウムからなる保護膜をさらに備える
ことを特徴とする膜厚センサ素子。
【請求項４】
請求項１〜３のいずれか１項に記載の膜厚センサ素子において、
前記振動子の板厚は、周辺部より中心部の方が厚くされている
ことを特徴とする膜厚センサ素子。
【請求項５】
請求項４記載の膜厚センサ素子において、
前記振動子の板厚は、周辺部から中心部にかけて徐々に厚くなることを特徴とする膜厚センサ素子。
【請求項６】
請求項１〜５のいずれか１項に記載の膜厚センサ素子において、
前記振動子は、平面視円形の板状とされていることを特徴とする膜厚センサ素子。
【発明の詳細な説明】
【技術分野】
【０００１】
本発明は、膜厚センサ素子に関し、より詳しくは、圧電振動子を用いた膜厚センサ素子に関する。
【背景技術】
【０００２】
半導体デバイスの製造においては、半導体層や絶縁層などを様々な気相成長法により形成している。例えば、２００〜３００℃程度の温度で良質な薄膜がより均質な状態で形成可能であるなどの種々の特徴を備える気相成長法として、原子層堆積（Atomic Layer Deposition：ＡＬＤ）法がある。原子層堆積法は、形成対象の膜を構成する各元素の原料を基板に交互に供給することにより、原子層単位で薄膜を形成する技術である。原子層堆積法では、各元素の原料を供給している間に１層あるいはｎ層（ｎは２以上の整数）だけを表面に吸着させ、余分な原料は成長に寄与させないようにしている。原子層堆積法は、一般的なＣＶＤ（chemical vapor deposition）法と同様に高い形状適応性と膜厚制御性を併せ持っている。
【０００３】
集積度を向上するために素子を３次元的な構造とする半導体デバイスが開発され、また、ＭＥＭＳ（Micro Electro Mechanical Systems）などの複雑な構造のデバイスも開発されている。これらのデバイスの製造では、複雑な形状に均質に薄膜を形成する必要があり、上述した特徴を有する原子層堆積法が多用されるようになっている。
【０００４】
一方、気相成長法で薄膜を形成する装置では、ｎｍ単位の厚さの薄膜を形成するため、形成されている薄膜の厚さを測定することが重要となる。この種の膜厚測定では、水晶振動子からなる膜厚センサを用いた膜厚モニタが用いられている。この膜厚モニタは、膜厚センサに堆積した薄膜の質量の増加によって、膜厚センサを構成する水晶振動子の固有振動数が減少することを利用して、堆積した薄膜の厚さを測定している（特許文献１参照）。
【先行技術文献】
【特許文献】
【０００５】
【特許文献１】特開平０４−２２３２１１号公報
【発明の概要】
【発明が解決しようとする課題】
【０００６】
しかしながら、水晶振動子からなる膜厚センサでは、測定環境の温度が３００℃以上の高温となると、水晶の相転移などの影響により圧電性能が劣化し、正確な膜厚の測定ができなくなるという問題がある。また、水晶振動子からなる膜厚センサでは、測定環境の温度が変化すると、共振周波数が変化し、膜厚測定の精度が低下するという問題もある。また、水晶振動子からなる膜厚センサでは、膜厚の変化と固有振動数の変化との間の直線性に問題があった。
【０００７】
本発明は、以上のような問題点を解消するためになされたものであり、３００℃以上の高温でもより正確に膜厚が測定できるようにすることを目的とする。
【課題を解決するための手段】
【０００８】
本発明に係る膜厚センサ素子は、振動子と、振動子の中央部に振動子を挾んで互いに向かい合って形成された第１電極および第２電極とを備え、振動子に堆積した薄膜の厚さを測定するための膜厚センサ素子であって、振動子は、Ｃａ3Ｔａ1+a（Ｇａ1-dＡｌd）3+bＳｉ2+cＯ14（−０．５＜ａ≦０または０＜ａ＜０．５、−０．５＜ｂ≦０または０＜ｂ＜０．５、−０．５＜ｃ≦０または０＜ｃ＜０．５、０≦ｄ＜１、ただしａ＝ｂ＝ｃ＝０の場合を除く）の単結晶から構成され、単結晶は、Ｘ軸を回転軸としてＸＺ平面からの回転角をθとし、薄膜の厚さを測定する雰囲気の温度をＴとしたとき、０．００００８Ｔ2＋０．００８５５Ｔ＋２０．９７０６４≦θ≦０．００００Ｔ2＋０．００８５５Ｔ＋２１．１７０６４とされている。
【０００９】
上記膜厚センサ素子の一構成例において、第１電極および第２電極は、平面視で、長軸の方向が単結晶のＸ軸に沿った楕円形とされている。
【００１０】
上記膜厚センサ素子の一構成例において、振動子の表面を覆って形成された酸化アルミニウムからなる保護膜をさらに備える。
【００１１】
上記膜厚センサ素子の一構成例において、振動子の板厚は、周辺部より中心部の方が厚くなる。
【００１２】
上記膜厚センサ素子の一構成例において、振動子の板厚は、周辺部から中心部にかけて徐々に厚くなる。
【００１３】
上記膜厚センサ素子の一構成例において、振動子は、平面視円形の板状とされている。
【発明の効果】
【００１４】
以上説明したことにより、本発明によれば、３００℃以上の高温でもより正確に膜厚が測定できる。
【図面の簡単な説明】
【００１５】
【図１Ａ】図１Ａは、本発明の実施の形態に係る膜厚センサ素子の構成を示す平面図である。
【図１Ｂ】図１Ｂは、本発明の実施の形態に係る膜厚センサ素子の構成を示す平面図である。
【図１Ｃ】図１Ｃは、本発明の実施の形態に係る膜厚センサ素子の構成を示す断面図である。
【図１Ｄ】図１Ｄは、本発明の実施の形態に係る他の膜厚センサ素子の構成を示す平面図である。
【図２】図２は、本発明の実施の形態に係る膜厚センサ素子の振動子１０１の構成を示す斜視図である。
【図３】図３は、振動子１０１のカット角と頂点温度との関係を示す特性図である。
【図４】図４は、原子層堆積法による酸化アルミニウム膜の成膜において、成膜室内に配置している膜厚センサ素子の共振周波数の変化を示す特性図である。
【図５】図５は、原子層堆積法による酸化アルミニウム膜の成膜において、成膜室内に配置している、保護膜を形成した膜厚センサ素子の共振周波数の変化を示す特性図である。
【図６】図６は、頂点温度が２８５℃となるカット角で作製した水晶から構成した膜厚センサ素子の周波数温度依存性（実線）と、上述した実施の形態の膜厚センサ素子の周波数温度依存性（点線）とを比較した結果を示す特性図である。
【発明を実施するための形態】
【００１６】
以下、本発明の実施の形態に係る膜厚センサ素子について図１Ａ，図１Ｂ，図１Ｃ，図１Ｄ、図２を参照して説明する。なお、図１Ｃは、図１Ａのａａ’線の断面を示している。
【００１７】
この膜厚センサ素子は、振動子１０１と、振動子１０１の中央部に振動子１０１を挾んで互いに向かい合って形成された第１電極１０２および第２電極１０３とを備える。この膜厚センサ素子は、振動子１０１に堆積した薄膜の厚さを測定するために用いられる。
【００１８】
振動子１０１は、Ｃａ3Ｔａ1+a（Ｇａ1-dＡｌd）3+bＳｉ2+cＯ14（−０．５＜ａ≦０または０＜ａ＜０．５、−０．５＜ｂ≦０または０＜ｂ＜０．５、−０．５＜ｃ≦０または０＜ｃ＜０．５、０≦ｄ＜１、ただしａ＝ｂ＝ｃ＝０の場合を除く）の単結晶から構成されている。また、振動子１０１は、例えば、平面視円形の板状とされている。
【００１９】
また、図２に示すように、振動子１０１を構成する単結晶は、Ｘ軸を回転軸としてＸＺ平面からの回転角をθとし、薄膜の厚さを測定する雰囲気の温度をＴとしたとき、０．００００８Ｔ2＋０．００８５５Ｔ＋２０．９７０６４≦θ≦０．００００Ｔ2＋０．００８５５Ｔ＋２１．１７０６４とされている。なお、ＸＹ面がＣａ3Ｔａ1+a（Ｇａ1-dＡｌd）3+bＳｉ2+cＯ14単結晶の（００１）面、ＹＺ面がＣａ3Ｔａ1+a（Ｇａ1-dＡｌd）3+bＳｉ2+cＯ14単結晶の（１１０）面、ＸＺ面がＣａ3Ｔａ1+a（Ｇａ1-dＡｌd）3+bＳｉ2+cＯ14単結晶（０＜ｘ≦１）の（１００）面である。θは、ＩＥＣ（International Electrotechnical Commission）の定義による。この定義において、例えば水晶ＡＴカットの角度θは、３１°１５'となる。
【００２０】
振動子１０１は、例えばチョクラルスキー法により得られたＣａ3Ｔａ1+a（Ｇａ1-dＡｌd）3+bＳｉ2+cＯ14単結晶のインゴットより、ワイヤーソーで板状に切り出し、所望とする厚さとなるまで両面を研磨することにより得られる。
【００２１】
第１電極１０２には、第１配線１０４が接続している。また、第１電極１０２は、第１配線１０４を介して第１端子１０５が接続している。また、第２電極１０３には、第２配線１０６が接続している。また、第２電極１０３には、第２配線１０６を介して第２端子１０７が接続している。第１電極１０２および第２電極１０３以外の、配線および端子の各々は、振動子１０１を挾んで互いに向かい合うことがないように配置されている。例えば、図１Ｄに示すように、平面視で、第１端子１０５、第１配線１０４に重ならない範囲で、より広い面積の第２配線１０６ａを形成することもできる。
【００２２】
この膜厚センサ素子は、第１端子１０５および第２端子１０７の各々に、信号（励振信号）を印加する回路、および振動子１０１の共振周波数の変化により、堆積した薄膜の厚さを測定する測定回路などを接続して用いる。
【００２３】
第１電極１０２、第１配線１０４、第１端子１０５は、振動子１０１の一方の面に、所定の金属材料を蒸着して金属膜を形成し、形成した金属膜を公知のフォトリソグラフィ技術でパターン加工することで形成できる。また、第１電極１０２、第１配線１０４、第１端子１０５は、公知のリフトオフ法により形成することもできる。金属膜は、例えば、金層およびクロム層の多層構造から構成することができる。クロム層が、振動子１０１の側に配置される。また、金属膜は、白金層およびチタン層の多層構造、白金層およびタングステン層の多層構造から構成することもできる。チタン層またはタングステン層が、振動子１０１の側に配置される。第２電極１０３、第２配線１０６、第２端子１０７も同様である。
【００２４】
実施の形態における膜厚センサ素子は、例えば、所定のホルダに格納して用いられる。ホルダには、接続端子が設けられ、この接続端子と第１端子１０５、第２端子１０７とが、例えば、ワイヤあるいはバネ端子等機械的接触により電気的に接続される。また、膜厚センサ素子を格納したホルダは、成膜装置の処理室内の所定の箇所に設置される。ホルダには、開口が形成されている。この開口を介し、振動子１０１のいずれかの面に、成膜装置で形成する薄膜の原料ガスが接触可能とされている。所定の成膜条件とされている処理室内に供給された原料ガスが接触した振動子１０１の上に、成膜装置で形成する薄膜が形成される。
【００２５】
一方、第１端子１０５、第２端子１０７および第１配線１０４、第２配線１０６を介し、第１電極１０２、第２電極１０３の各々に励振信号を印加すると、主に、振動子１０１の厚さで決定される固有振動数により共振が生じる。上述したように、振動子１０１の上に薄膜が形成されると、薄膜が形成されたことによる質量増加により、振動子１０１の共振周波数が変化する。この共振周波数の変化を捉えることで膜厚を計測することができる。
【００２６】
一般に、気相成長による成膜は、成膜室内の温度を、設定されている所定の条件に制御して行われるが、このように温度制御を実施していても、成膜室内の温度は、例えば、原料ガスの導入などにより変化する。このような温度変化によっても、振動子１０１の共振周波数が変化するため、振動子１０１の雰囲気は、設定されている条件の温度に一定にしておくことが望ましい。このため、例えば、ホルダの内部に、温度測定器およびヒータを設け、温度測定器が測定する温度が、成膜条件で設定されている温度となるようにヒータによる加熱を制御することで、ホルダの内部の温度の変化を抑制することもできる。
【００２７】
ここで、上述したように、この種の成膜では、成膜室内の温度を、成膜温度に制御している。一方、振動子１０１の共振周波数は温度によっても変化する。この変化は、一般的には、２次曲線カーブに沿ったものとなる。この温度による共振周波数の変化を抑制するため、振動子１０１の共振周波数温度変化が最小となる２次曲線の頂点と、成膜温度、つまり薄膜の厚さを測定する雰囲気の温度が一致するように、振動子１０１のＸ軸を回転軸としたＸＺ平面からの回転角（切り出しカット角）θを調整する。
【００２８】
実施例を用いてより詳細に説明する。まず、チョクラルスキー法すなわち回転引き上げ法を用いて、Ｃａ3Ｔａ1+aＧａ3+bＳｉ2+cＯ14（ａ＝１．０３，ｂ＝−０．０５，ｃ＝０．０８）の単結晶を作製した。次に、カット角θを７条件設定し、各カット角の条件で振動片を形成した。また、形成した７つの振動片の各々について、研磨を行って、共振周波数がほぼ６ＭＨｚとなる板厚に加工した。また、各振動片に対し、外形加工を行い、平面視で直径１４ｍｍの円盤状の振動子を作製した。また、各振動子に対し、クロム層および金層からなる多層構造の第１電極、第２電極、第１配線、第２配線、第１端子、第２端子を形成した。クロム層および金属層は、公知の蒸着法により形成した。また、クロム層は層厚０．０１μｍとし、金層は、層厚０．３μｍとした。
【００２９】
ところで、初期の条件では、第１電極および第２電極を、平面視で円形に形成し、周波数特性を測定したところ、共振周波数付近に不要な副振動によるスプリアスが多数発生した。このため、シミュレーションを用いて最適電極形状を計算した。このシミュレーションの結果、第１電極および第２電極は、平面視で、長軸の方向が単結晶のＸ軸に沿った楕円形とされているとよいことが判明した。また、上述した各寸法で形成した膜厚センサ素子では、第１電極および第２電極は、長径と短径の比を１：０．５６＋０．１/−０．２とした楕円形とすれば良いことが分かった。これらの検討の結果を基に、第１電極および第２電極は、長径を４ｍｍ、短径を２．８ｍｍの楕円形に形成した。
【００３０】
設定したカット角の条件の各々について、周波数温度特性を測定することで、図３に示すカット角と頂点温度の関係を得た。
【００３１】
次に、原子層堆積法で、成膜温度条件を３６５℃とて酸化アルミニウムの成膜を実施した。成膜温度条件３６５℃は、水晶を用いた膜厚センサ素子では膜厚測定が困難な条件である。成膜室内の、所定の基板を搬入し、成膜室を密閉状態とし、成膜室内の温度が３６５℃で安定するまで成膜室内を加熱したのち、基板の上に酸化アルミニウムの膜を形成した。
【００３２】
まず、成膜室内にＴＭＡ（トリメチルアルミニウム）からなる原料ガスを導入し、基板の上に原料ガスを供給する。これより、基板の上に原料であるＴＭＡ分子が吸着した吸着層が形成される。
【００３３】
次に、成膜室への原料ガスの導入を停止し、成膜室より原料ガスを排出する。次に、例えばオゾンガスなどの酸化ガスを成膜室の内部に導入し、オゾンガスを吸着層の表面に供給する。このオゾンガスにより、基板の表面に吸着している吸着層が酸化され、基板の表面にアルミニウム１原子層分の酸化アルミニウム層が形成された状態となる。次に、成膜室へのオゾンガスの導入を停止し、成膜室よりオゾンガスを排出する。
【００３４】
次に、基板の上に前述同様に原料ガスを供給し、酸化アルミニウム層の上に新たな吸着層を形成する。次に、成膜室への原料ガスの導入を停止し、成膜室より原料ガスを排出する。次に、成膜室の内部に前述同様にオゾンガスを導入してＴＭＡ分子層（吸着層）の表面に供給する。これにより、既に形成されている酸化アルミニウム層の表面に吸着している吸着層が酸化され、酸化アルミニウム層の表面にアルミニウム１原子層分の新たな酸化アルミニウム層が形成される。
【００３５】
以上説明したように、吸着→原料ガス排出→酸化→酸化ガス排出の一連の基本工程により、基板の上に、酸化アルミニウム層が形成されるようになる。このような原子層堆積による酸化アルミニウム層（酸化アルミニウム膜）の形成工程を繰り返し、所望の厚さの酸化アルミニウム膜を基板の上に形成する。
【００３６】
上述した酸化アルミニウム膜の成膜において、成膜室内に配置している膜厚センサ素子の共振周波数は、図４に示すように、２５原子層までは１原子層ごとの原子層の増加に対応して線形な応答を示さなかった。これに対し、３０原子層以降は、原子層の増加に応じて共振周波数が線形に変化することがわかった。この変化量は、３Ｈｚ／原子層であった。上述した初期の非線形な振る舞いは、この種の成膜処理雰囲気における、振動子の酸素欠陥などによる表面状態の変化が原因と考えられる。
【００３７】
上述した知見の元に、酸化アルミニウムからなる保護膜を、振動子の表面を覆って形成した膜厚センサ素子を作製した。上述した原子層成長法により、振動子の表面に３０原子層以上の厚さに酸化アルミニウム膜を形成することで保護膜とした。このように、表面に保護膜を形成した振動子による実施の形態の膜厚センサ素子で、前述同様の膜厚測定を実施したところ、図５に示すように、２５原子層までの上述した酸化アルミニウム膜の成膜あっても、１原子層ごとの原子層の増加に対応して線形な共振周波数の応答が得られた。
【００３８】
次に、頂点温度が２８５℃となるカット角で作製した水晶から構成した膜厚センサ素子の周波数温度依存性（実線）と、上述した実施の形態の膜厚センサ素子の周波数温度依存性（点線）とを比較した結果を図６に示す。図６に示されているように、点線で示す実施の形態の膜厚センサ素子は、水晶から構成した膜厚センサ素子に比較して、温度変化に対する周波数変化が少ないことがわかる。すなわち、実施の形態の膜厚センサ素子は、成膜室内の温度変化などの外乱に対する影響が少ないため、高精度な膜厚測定を行うことができることがわかる。実施の形態の膜厚センサ素子は、３６５℃においても、温度変化±２．５℃に対して周波数変化量が１Ｈｚ以下と非常に小さかった。なお、原子層堆積では原料ガスなどの吸着・脱離がなされるため、各状態に応じて振動子の共振周波数は上下に変化する。
【００３９】
上述した実施の形態は、一例に過ぎず、振動子の共振周波数は６ＭＨｚに限定されない。また、振動子は、平面視矩形に形成することもできる。また、第１電極および第２電極は、平面視楕円形に限らず、他の形状とすることもできる。保護膜は、酸化アルミニウム膜に限定されず、ＴｉＯ2、ＴｉＮ、ＡｌＮ、ＨｆＯ2などの膜から構成することもできる。
【００４０】
また、振動子は、板厚を、周辺部から中心部にかけて徐々に厚くすることもできる。例えば、板状の振動子の一方の面、もしくは両方の面を、凸形状に形成することができる。このように構成することで、振動子の副振動がより抑制できるようになり好ましい。また、振動子の端部をベベル加工して断面視で傾斜を形成することで、上述同様の効果が得られる。
【００４１】
以上に説明したように、本発明では、振動子は、Ｃａ3Ｔａ1+a（Ｇａ1-dＡｌd）3+bＳｉ2+cＯ14（−０．５＜ａ≦０または０＜ａ＜０．５、−０．５＜ｂ≦０または０＜ｂ＜０．５、−０．５＜ｃ≦０または０＜ｃ＜０．５、０≦ｄ＜１、ただしａ＝ｂ＝ｃ＝０の場合を除く）の単結晶から構成し、この単結晶は、Ｘ軸を回転軸としてＸＺ平面からの回転角をθとし、薄膜の厚さを測定する雰囲気の温度をＴとしたとき、０．００００８Ｔ2＋０．００８５５Ｔ＋２０．９７０６４≦θ≦０．００００Ｔ2＋０．００８５５Ｔ＋２１．１７０６４とされているようにした。この結果、本発明によれば、３００℃以上の高温でもより正確に膜厚が測定できるようになる。
【００４２】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００４３】
１０１…振動子、１０２…第１電極、１０３…第２電極、１０４…第１配線、１０５…第１端子、１０６…第２配線、１０７…第２端子。
【図１Ａ】
2020153887.tif 000003
【図１Ｂ】
2020153887.tif 000004
【図１Ｃ】
2020153887.tif 000005
【図１Ｄ】
2020153887.tif 000006
【図２】
2020153887.tif 000007
【図３】
2020153887.tif 000008
【図４】
2020153887.tif 000009
【図５】
2020153887.tif 000010
【図６】
2020153887.tif 000011